(57)【要約】【課題】  熱容量が大きいながらも熱伝導度が小さい特性を有するバッファ層を用いたポリシリコン層形成方法及びこれを用いた薄膜トランジスタの製造方法を提供する。【解決手段】  本発明は、ポリシリコン層形成方法及びこれを用いた薄膜トランジスタの製造方法に関する発明である。特に、ウルツ鉱（Wurtzite）酸化亜鉛（ZnO）バッファ層を用いたポリシリコン層形成方法及びこれを用いた薄膜トランジスタの製造方法に関する発明である。本発明は、基板上にウルツ鉱酸化亜鉛（ZnO）膜であるバッファ層を形成するステップと、上記バッファ層上にシリコン層を形成するステップと、上記シリコン層をポリシリコン層に再結晶化するステップと、を含むポリシリコン層形成方法を提供する。望ましくは、ポリシリコン層形成方法は、バッファ層を形成した後、不導体であるバリア層を形成するステップをさらに含む。また、本発明は、これを用いた薄膜トランジスタの製造方法を提供する。【選択図】  図１
2005197651.tif 000002
【特許請求の範囲】
【請求項１】
基板上にウルツ鉱（Wurtzite）酸化亜鉛（ZnO）膜であるバッファ層を形成するステップと、
前記バッファ層上にシリコン層を形成するステップと、
前記シリコン層をポリシリコン層に再結晶化するステップと、
を含むことを特徴とするポリシリコン層形成方法。
【請求項２】
前記バッファ層を形成するステップは、
前記バッファ層を蒸着するステップと、
前記バッファ層のうち前記ポリシリコンが形成される位置を含む所定領域のバッファ層のみを残し、残余のバッファ層を除去するパターンニングステップと、
を含むことを特徴とする請求項１に記載のポリシリコン層形成方法。
【請求項３】
前記バッファ層を形成した後、不導体であるバリア層を形成するステップをさらに含むことを特徴とする請求項１に記載のポリシリコン層形成方法。
【請求項４】
前記バリア層は、酸化アルミニウム（Al2O3）、酸窒化アルミニウム（AlON）及び窒化シリコン（Si3N4）のうちのいずれか一つであることを特徴とする請求項３に記載のポリシリコン層形成方法。
【請求項５】
前記基板は、プラスチック基板、金属ホイール基板及びガラス基板のうちのいずれか一つであることを特徴とする請求項１に記載のポリシリコン層形成方法。
【請求項６】
前記ウルツ鉱酸化亜鉛（ZnO）膜は、プラズマ蒸着法、スパッタ蒸着法、プラズマ原子層蒸着法、プラズマ化学蒸着法、及び、ナノ粉末を使用して形成する方法のうちのいずれか一つの方法を用いて形成することを特徴とする請求項１に記載のポリシリコン層形成方法。
【請求項７】
前記プラズマ蒸着法は、酸素ガスが含まれたプラズマを用いることを特徴とする請求項６に記載のポリシリコン層形成方法。
【請求項８】
前記再結晶化は、レーザを用いて行うことを特徴とする請求項１に記載のポリシリコン層形成方法。
【請求項９】
請求項１乃至７のいずれか一項によってポリシリコン層を形成するステップと、
前記ポリシリコン層をパターンニングし、ドーピングを行い、ソース、チャネル及びドレインを形成するステップと、
ゲート絶縁膜を形成するステップと、
ゲートを形成するステップと、
を含むことを特徴とする薄膜トランジスタの製造方法。
【発明の詳細な説明】
【技術分野】
【０００１】
本発明は、ポリシリコン層形成方法及びこれを用いた薄膜トランジスタの製造方法に関する。特に、バッファ層を用いたポリシリコン層形成方法及びこれを用いた薄膜トランジスタの製造方法に関する。
【背景技術】
【０００２】
情報ディスプレイは、その目的及び用途によってディスプレイの大きさ、解像度、構造などが変わる。駆動方式においても能動駆動(active-matrix：ＡＭ) 方式と受動駆動(passive-matrix：ＰＭ) 方式とに大きく分けられるが、一般に、低消費電力、高解像度、高速で動作するディスプレイであるほど能動駆動方式を採用するようになる。
【０００３】
能動駆動方式の場合、各ピクセルを独立して駆動できるようにするために、各ピクセル別に独立のトランジスタを製造しなければならない。この際、トランジスタの性能は、一定水準以上の移動度、オン−オフ(ON-OFF)状態の電流の比、ターンオン電圧(Turn-on voltage)などの要求値を満足させなければならない。このようなトランジスタの半導体層の要求特性を充足させるために、ポリシリコン(polycrystalline silicon)層を形成して使用する場合が多いが、ポリシリコン層を形成する工程として最も代表的な方法は、非晶質シリコン(amorphous silicon)層をまず低温で形成した後、レーザなどを使用して熱処理して再結晶化する方法である。
【０００４】
一方、情報ディスプレイは、後面発光のために透明な基板であるガラスを使用したり、ひいては、より軽く且つ柔軟性のあるプラスチック基板を使用する方向に技術発展がつながっている。しかし、価格が低廉なソーダガラスの場合、最高４５０℃程度まで使用可能で、特に、プラスチックの場合、２００℃よりはるかに低い温度で変性されるので、非晶質半導体層を多結晶質半導体層で結晶化する条件は、極めて制限を受けるようになる。
【０００５】
従って、基板と非晶質膜との間にバッファ層を形成してより高温で再結晶化工程が進行されても基板が熱的に変性しないようにする。バッファ層が備えるべき条件としては、熱伝逹がより效果的に遮断されなければならず、反面、熱容量が大きくてより低いエネルギーでも再結晶化が起こることができるようにしなければならない。しかし、一般に、より緻密な膜は、熱容量が大きい反面、熱伝逹が活発に起こっており、緻密度の低い膜は、熱伝逹の効率は多少低いが、熱容量が小さく、ストレスなどによって容易に膜が破壊される傾向を見せる。熱伝逹の効率が高くならないようにしようという意図で多孔質シリコンをバッファ層に活用する場合もあるが、この場合、熱容量が小さく、レーザ熱処理時、高い電力が要求され、また基板損傷を效果的に防止することができなかった。従って、熱容量が大きいながらも熱伝導度が小さい特性を有する材料の採用が非常に重要である。
【０００６】
III−Ｖ族窒化物半導体の異種構造を単結晶性炭化珪素（シリコンカーバイド：SiC）と単結晶性の酸化亜鉛（ZnO）とにより構成された格子整合導電プラットホーム（lattice-matched conducting platform）上に製作する技術が知られている(特許文献１)。
【０００７】
室温でシリコン（Si）（００１）基板上に高周波マグネトロンスパッタリング（RF-magnetron sputtering）方法により酸化亜鉛（ZnO）膜を成長する方法が知られている(非特許文献１)。
【特許文献１】米国特許第5,670,798号公報
【非特許文献１】Ｈ．Ｗ．キム、「異なる高周波電力条件の下での室温高周波マグネトロンスパッタ酸化亜鉛膜の構造研究」、材料科学及び工学、Ｂ１０３，第２９７−３０２頁、２００３年（H. W. Kim, “Structural studies of room temperature RF magnetron sputtered ZnO films under different RF powered condition”, Materials science and Engineering, B103, pp297-302, 2003）
【発明の開示】
【発明が解決しようとする課題】
【０００８】
従って、本発明は、上述のような問題点を解決するためのもので、本発明の目的は、熱容量が大きいながらも熱伝導度が小さい特性を有するバッファ層を用いたポリシリコン層形成方法及びこれを用いた薄膜トランジスタの製造方法を提供することにある。
【課題を解決するための手段】
【０００９】
上記目的を達成するための技術的手段として、本発明の第１側面は、基板上にウルツ鉱（Wurtzite）酸化亜鉛（ZnO）膜であるバッファ層を形成するステップと、上記バッファ層上にシリコン層を形成するステップと、上記シリコン層をポリシリコン層に再結晶化するステップと、を含むポリシリコン層形成方法を提供する。ここで、シリコン層は、非晶質シリコン層及びポリシリコン層を含む概念である。望ましくは、ポリシリコン層形成方法は、バッファ層を形成した後、不導体であるバリア層を形成するステップをさらに含む。
【００１０】
本発明の第２側面は、基板上にウルツ鉱酸化亜鉛（ZnO）膜であるバッファ層を形成するステップと、上記バッファ層上にシリコン層を形成するステップと、上記シリコン層をポリシリコン層に再結晶化するステップと、上記ポリシリコン層をパターンニングし、ドーピングを行い、ソース、チャネル及びドレインを形成するステップと、ゲート絶縁膜を形成するステップと、ゲートを形成するステップと、を含む薄膜トランジスタの製造方法を提供する。望ましくは、薄膜トランジスタの製造方法は、バッファ層を形成した後、不導体であるバリア層を形成するステップをさらに含む。
【発明の効果】
【００１１】
本発明に係るポリシリコン層形成方法及びこれを用いた薄膜トランジスタの製造方法は、プラスチック、金属ホイール、ガラス等、多少熱に弱い基板上にバッファ層を形成し、その上で高温を要する再結晶化工程を首尾よく行うことができるという長所がある。
【００１２】
また、本発明に係るポリシリコン層形成方法及びこれを用いた薄膜トランジスタの製造方法は、バッファ層上にバリア層を形成することによってバッファ層からポリシリコン層へのイオンの拡散を防止したり、ナノ粉末を使用してバッファ層を形成する場合、予想される表面の粗さを緩和することができるという長所がある。
【発明を実施するための最良の形態】
【００１３】
以下、添付の図面を参照して本発明の好適な実施の形態を詳細に説明する。しかし、本発明の実施の形態等は、様々な形態に変形することができ、本発明の範囲は、以下、詳述する実施の形態等によって限定されて解釈されてはならない。本発明の実施の形態等は、当該技術分野において通常の知識を有する者に本発明をより完全に説明するために提供されているものである。
【００１４】
図１乃至図４は、本発明の実施の一形態に係るポリシリコン層形成方法を示す図面である。
【００１５】
図１を参照すると、基板１上にバッファ層２を蒸着する。基板１は、プラスチック、金属ホイール又はガラスなどであってよい。バッファ層２の必要条件は、可能な限り加えられた熱をよく吸収できるように熱容量が大きく、熱伝導性が小さくなければならない。本発明では、熱伝導率が非常に低く、融点が高く、熱容量が大きいウルツ鉱(Wurtzite)結晶構造を有する酸化亜鉛(Zinc Oxide：ZnO)、即ち、ウルツ鉱（Wurtzite）酸化亜鉛(ZnO)膜をバッファ層２に使用する。
【００１６】
酸化亜鉛(ZnO)は、製造方法によって閃亜鉛鉱(Zinc Blende)型構造又はウルツ鉱(Wurtzite)構造で成長が可能であるが、表１に示すように非常に低い熱伝導率を有するようにするためには、選択的にウルツ鉱(Wurtzite)構造で成長すべきである。結晶性の良いウルツ鉱(Wurtzite)構造（００２）は、回折(diffraction)特性分析で、ピーク(peak)のみ大きく示し、閃亜鉛鉱型(Zinc Blende)構造（００１）の場合、ピーク(peak)を主に示す（Ｈ．Ｗ．キムら、「異なる高周波電力条件の下での室温高周波マグネトロンスパッタ酸化亜鉛膜の構造研究」、材料科学及び工学、Ｂ１０３，第２９７−３０２頁、２００３年（H. W. Kim et al., “Structural studies of room temperature RF magnetron sputtered ZnO films under different RF powered condition”, Materials science and Engineering, B103, pp297-302, 2003））。
【００１７】
ウルツ鉱(Wurtzite)構造のみ選択的に蒸着する方法は、プラズマを用いる蒸着方法であるが、酸素プラズマを導入したスパッタ蒸着法、プラズマ原子層蒸着法、プラズマ化学蒸着法などがそれである。酸素プラズマを用いて亜鉛(Zn)の完全な酸化を誘導するほどウルツ鉱(Wurtzite)構造を選択的に得るのに有利である。そして、バッファ層２を２μｍ以上の厚い膜を使用する場合には、数百ｎｍ以下の大きさのナノ粉末を使用してスクリーンプリンティング法、スプレー法、インクジェットプリンティング法等により膜を形成することができる。
【００１８】
【表１】
2005197651.tif 000003
【００１９】
図２を参照すると、バッファ層２上にバリア層３を蒸着する。プラズマ原子層蒸着法、スパッタ蒸着法、プラズマ化学蒸着法などを使用して３０−３００ｎｍ程度の酸化アルミニウム（Al2O3）、酸窒化アルミニウム（AlON）、窒化シリコン（Si3N4）などの緻密なバリア層をバッファ層２上に形成する。特に、イオンの拡散を防止する目的では、原子層蒸着法により形成した酸化アルミニウム（Al2O3）薄膜が優れるが、はるかに低い工程温度で処理が可能なプラズマ原子層蒸着法を使用すれば、より低温でより緻密な膜を得ることができる(S. J. Yun et al., Electrochem. Solid-StateLett. 7, 2004)。バリア層３は、バッファ層２で一部拡散されて出ることができる亜鉛（Zn）イオンの侵入を防止するために形成される層である。酸素プラズマを使用して亜鉛（Zn）を完全に酸化させるようになるプラズマ蒸着法や既に完全な組成で製造されたナノ粒子等の場合、亜鉛（Zn）の拡散は深刻ではないが、バッファ層２の上部に形成するバリア層３は、再結晶化過程中、非常に少量でも亜鉛（Zn）イオンなどがシリコン層に拡散されるおそれがある敏感な素子の場合に必要である。また、バリア層３は、ウルツ鉱（Wurtzite）酸化亜鉛（ZnO）ナノ粒子を用いて膜を形成する場合には表面の粗さが劣化し得るが、これを平坦化する機能も担うことができる。また、バリア層３は、バリア層３上に形成されるシリコン層の結晶化程度を向上させる機能も担うことができ、必要な場合、結晶性を持つシード(seed)層をウルツ鉱酸化亜鉛（ZnO）バッファ層２又はその上に形成されたバリア層３上に形成できる。バリア層３を蒸着する工程は省略することもできる。
【００２０】
図３を参照すると、バリア層３上にシリコン層４を蒸着する。蒸着されるシリコンは、非晶質シリコン(amorphous silicon)が代表的であるが、ポリシリコンも蒸着可能である。
【００２１】
図４を参照すると、シリコン層をポリシリコン層５に再結晶化する。一例として、レーザを用いてシリコン層に対して再結晶化工程を行い、ポリシリコン層を形成する。また、必要に応じて再結晶化する工程は、シリコン層上にレーザ光をほとんど吸収しない絶縁膜などが追加して形成された以後になされることもできる。
【００２２】
図５は、本発明の実施の一形態によるポリシリコン層形成方法を用いた薄膜トランジスタの製造方法を説明するための図面である。
【００２３】
図５において、素子は基板１、バッファ層２、バリア層３及びポリシリコン層５を含む薄膜トランジスタ５，６，７を含む。基板１、バッファ層２、バリア層３及びポリシリコン層５は、上記と同様であるので、便宜上、説明を省略する。薄膜トランジスタ５乃至１０は、ポリシリコン層５により形成されたソース８、チャネル９及びドレイン１０と、ゲート絶縁膜６及びゲート７とにより構成される。この素子構造において素子の移動度を決定する事項として、再結晶化したポリシリコン層５の膜質としてより高いエネルギーを受けて結晶粒がより大きく形成された場合、電子の移動がより容易な(速い)模様の結晶が形成された場合、より良い特性を得ることができる。従って、薄膜トランジスタ５乃至１０の特性に最も重要な影響を及ぼすステップが再結晶化ステップであり、基板の変性がない限度内で充分なエネルギーが注入されなければならないが、この際、最も重要な要素が基板１とポリシリコン層５との間の断熱である。
【００２４】
この素子は、上記の図１乃至図４の工程を行った後に、ポリシリコン層５をパターンニングし、部分によってドーピングしてソース８、チャネル９及びドレイン１０を形成した後に、ゲート絶縁膜６を形成し、その上にゲート７を形成する方式により作製される。
【００２５】
ウルツ鉱酸化亜鉛（ZnO）バッファ層２は、プラスチック金属ホイールのような柔軟性基板に適用される場合、膜の特性上、柔軟性が不足してクラック(crack)が発生することがあり、厚さが厚いほどそのような傾向が激しくなる。従って、ソース及びドレインが形成される活性領域を含む領域を島(island)状に残したまま、残余の領域を蝕刻して除去する工程が必要なこともある。
【００２６】
このような方式で作製された素子は、プラスチックのような柔軟性が大きい基板を使用して、透明な電子素子、発光素子などを製作することによって、その重さを低減し、耐衝撃性を大きくし、実装できるように作製する応用分野などに非常に幅広く使用されることができる。この場合、バッファ層を導入することによって、以前の高温工程を全部低温工程に置換することができる。本発明は、このような応用分野まで活用できる。
【００２７】
本発明の技術的思想は、上記好適な実施の形態によって具体的に記述されたが、上記の実施の形態は、その説明のためのものであり、その制限のためのものでないことに注意しなければならない。また、本発明の技術分野の通常の専門家であれば、本発明の技術的思想の範囲内で多様な変更例が可能であることが分かる。
【図面の簡単な説明】
【００２８】
【図１】本発明の実施の一形態に係るポリシリコン層形成方法を示す図面である。
【図２】本発明の実施の一形態に係るポリシリコン層形成方法を示す図面である。
【図３】本発明の実施の一形態に係るポリシリコン層形成方法を示す図面である。
【図４】本発明の実施の一形態に係るポリシリコン層形成方法を示す図面である。
【図５】本発明の実施の一形態に係るポリシリコン層形成方法を用いた薄膜トランジスタの製造方法を説明するための図面である。
【図１】
2005197651.tif 000004
【図２】
2005197651.tif 000005
【図３】
2005197651.tif 000006
【図４】
2005197651.tif 000007
【図５】
2005197651.tif 000008